(57)【要約】【課題】優れた防眩性能を示しながら、白ちゃけによる視認性の低下を防止でき、高精細の画像表示装置に適用した場合においても、ギラツキを発生せずに高いコントラストを発現することができる防眩フィルムの製造方法、ならびに、当該製造方法において好適に用いられる金属金型の製造方法を提供する。【解決手段】階調パターンを用いて、透明基材上に凹凸表面を形成する工程を含み、該階調パターンは、最小の一辺の長さが１５ｍｍ以上であり、かつ、階調パターンのエネルギースペクトルは、空間周波数０．０２５〜０．１２５μｍ-1の範囲内において極大値を示し、該凹凸表面は、階調パターンの階調に対応する凹部と凸部とからなる凹凸表面単位の繰り返し構造から構成される防眩フィルムの製造方法、当該製造方法において好適に用いられる金属金型の製造方法、ならびに当該製造方法において用いられる階調パターンを提供する。【選択図】図１
2010286512.tif 000002
【特許請求の範囲】
【請求項１】
階調パターンを用いて、透明基材上に凹凸表面を形成する工程を含み、
前記階調パターンは、最小の一辺の長さが１５ｍｍ以上であり、かつ、前記階調パターンのエネルギースペクトルは、空間周波数０．０２５〜０．１２５μｍ-1の範囲内において極大値を示し、
前記凹凸表面は、前記階調パターンの階調に対応する凹部と凸部とからなる凹凸表面単位の繰り返し構造から構成される防眩フィルムの製造方法。
【請求項２】
前記階調パターンは、白と黒とに二値化された画像データであり、
前記凹凸表面単位を構成する凹部または凸部のいずれか一方が、前記二値化された画像データの白の領域に対応する請求項１に記載の防眩フィルムの製造方法。
【請求項３】
前記透明基材上に凹凸表面を形成する工程は、前記階調パターンを用いて、凹凸面を有する金型を作製し、前記金型の凹凸面を前記透明基材上に転写する工程を含む請求項１または２に記載の防眩フィルムの製造方法。
【請求項４】
請求項３に記載の金型を製造する方法であって、
金型用基材の表面に銅めっきまたはニッケルめっきを施す第１めっき工程と、
第１めっき工程によってめっきが施された表面を研磨する研磨工程と、
研磨された面に感光性樹脂膜を形成する感光性樹脂膜形成工程と、
感光性樹脂膜上に前記階調パターンを露光する露光工程と、
前記階調パターンが露光された感光性樹脂膜を現像する現像工程と、
現像された感光性樹脂膜をマスクとして用いてエッチング処理を行ない、研磨されためっき面に凹凸を形成する第１エッチング工程と、
感光性樹脂膜を剥離する感光性樹脂膜剥離工程と、
形成された凹凸面にクロムめっきを施す第２めっき工程と、
を含む、金型の製造方法。
【請求項５】
前記感光性樹脂膜剥離工程と前記第２めっき工程との間に、形成された凹凸面の凹凸形状をエッチング処理によって鈍らせる第２エッチング工程を含む、請求項４に記載の金型の製造方法。
【請求項６】
前記第２めっき工程において形成されるクロムめっきが施された凹凸面が、前記透明基材上に転写される金型の凹凸面である、請求項４または５に記載の金型の製造方法。
【請求項７】
前記第２めっき工程におけるクロムめっきにより形成されるクロムめっき層が１〜１０μｍの厚みを有する、請求項４〜６のいずれかに記載の金型の製造方法。
【請求項８】
請求項１〜３のいずれかに記載の製造方法によって製造された防眩フィルム。
【請求項９】
請求項１に記載の防眩フィルムの製造方法に用いられる階調パターンであって、
最小の一辺の長さが１５ｍｍ以上であり、かつ、エネルギースペクトルが、空間周波数０．０２５〜０．１２５μｍ-1の範囲内において極大値を示す階調パターン。
【請求項１０】
白と黒とに二値化された画像データである請求項９に記載の階調パターン。
【発明の詳細な説明】
【技術分野】
【０００１】
本発明は、防眩（アンチグレア）フィルムの製造方法および当該製造方法により得られる防眩フィルムに関する。また本発明は、当該防眩フィルムの製造方法に用いられる階調パターン、および、当該防眩フィルムの製造方法に好適に用いられる金型の製造方法に関する。
【背景技術】
【０００２】
液晶ディスプレイ、プラズマディスプレイパネル、ブラウン管（陰極線管：ＣＲＴ）ディスプレイ、有機エレクトロルミネッセンス（ＥＬ）ディスプレイなどの画像表示装置は、その表示面に外光が映り込むと視認性が著しく損なわれてしまう。従来、このような外光の映り込みを防止するために、画質を重視するテレビやパーソナルコンピュータ、外光の強い屋外で使用されるビデオカメラやデジタルカメラ、および反射光を利用して表示を行なう携帯電話などにおいては、画像表示装置の表面に外光の映り込みを防止するためのフィルム層が設けられている。このフィルム層は、光学多層膜による干渉を利用した無反射処理が施されたフィルムからなるものと、表面に微細な凹凸を形成することにより入射光を散乱させて映り込み像をぼかす防眩処理が施されたフィルムからなるものとに大別される。前者の無反射フィルムは、均一な光学膜厚の多層膜を形成する必要があるため、コスト高になる。これに対して、後者の防眩フィルムは、比較的安価に製造することができるため、大型のパーソナルコンピュータやモニタなどの用途に広く用いられている。
【０００３】
このような防眩フィルムは従来、たとえば、微粒子を分散させた樹脂溶液を基材シート上に膜厚を調整して塗布し、該微粒子を塗布膜表面に露出させることでランダムな表面凹凸を基材シート上に形成する方法などにより製造されている。しかしながら、このような微粒子を分散させた樹脂溶液を用いて製造された防眩フィルムは、樹脂溶液中の微粒子の分散状態や塗布状態などによって表面凹凸の配置や形状が左右されてしまうため、意図したとおりの表面凹凸を得ることが困難であり、防眩フィルムのヘイズを低く設定する場合、十分な防眩効果が得られないという問題があった。さらに、このような従来の防眩フィルムを画像表示装置の表面に配置した場合、散乱光によって表示面全体が白っぽくなり、表示が濁った色になる、いわゆる「白ちゃけ」が発生しやすいという問題があった。また、最近の画像表示装置の高精細化に伴って、画像表示装置の画素と防眩フィルムの表面凹凸形状とが干渉し、その結果、輝度分布が発生して表示面が見えにくくなる、いわゆる「ギラツキ」現象が発生しやすいという問題もあった。ギラツキを解消するために、バインダー樹脂とこれに分散される微粒子との間に屈折率差を設けて光を散乱させる試みもあるが、そのような防眩フィルムを画像表示装置の表面に配置した際には、微粒子とバインダー樹脂との界面における光の散乱によって、コントラストが低下しやすいという問題もあった。
【０００４】
一方、微粒子を含有させずに、透明樹脂層の表面に形成された微細な凹凸だけで防眩性を発現させる試みもある。たとえば、特開２００２−１８９１０６号公報（特許文献１）には、透明樹脂フィルム上に、三次元１０点平均粗さ、および、三次元粗さ基準面上における隣接する凸部同士の平均距離が、それぞれ所定値を満足する微細な表面凹凸を有する電離放射線硬化性樹脂層の硬化物層が積層された防眩フィルムが開示されている。この防眩フィルムは、エンボス鋳型と透明樹脂フィルムとの間に電離放射線硬化性樹脂を挟んだ状態で、当該電離放射線硬化性樹脂を硬化させることにより製造される。しかしながら、特許文献１に開示される防眩フィルムによっても、十分な防眩効果、白ちゃけの抑制、高コントラスト、およびギラツキの抑制を達成することは難しかった。
【０００５】
また、表面に微細な凹凸が形成されたフィルムを作製する方法として、凹凸表面を有するロールの凹凸形状をフィルムに転写する方法が知られている。このような凹凸表面を有するロールの作製方法として、たとえば、特開平６−３４９６１号公報（特許文献２）には、金属などを用いて円筒体を作り、その表面に電子彫刻、エッチング、サンドブラストなどの手法により凹凸を形成する方法が開示されている。また、特開２００４−２９２４０号公報（特許文献３）には、ビーズショット法によってエンボスロールを作製する方法が開示されており、特開２００４−９０１８７号公報（特許文献４）には、ロールの表面に金属めっき層を形成する工程、金属めっき層の表面を鏡面研磨する工程、さらに必要に応じてピーニング処理をする工程を経て、エンボスロールを作製する方法が開示されている。
【０００６】
しかしながら、このようにエンボスロールの表面にブラスト処理を施したままの状態では、ブラスト粒子の粒径分布に起因する凹凸径の分布が生じるとともに、ブラストにより得られるくぼみの深さを制御することが困難であり、防眩機能に優れた凹凸の形状を再現性よく得ることに課題があった。
【０００７】
また、上述した特許文献１には、好ましくは鉄の表面にクロムめっきしたローラを用い、サンドブラスト法やビーズショット法により凹凸型面を形成することが記載されている。さらに、このように凹凸が形成された型面には、使用時の耐久性を向上させる目的で、クロムめっきなどを施してから使用することが好ましく、それにより硬膜化および腐食防止を図ることができる旨の記載もある。一方、特開２００４−４５４７１号公報（特許文献５）、特開２００４−４５４７２号公報（特許文献６）のそれぞれの実施例には、鉄芯表面にクロムめっきし、＃２５０の液体サンドブラスト処理をした後に、再度クロムめっき処理して、表面に微細な凹凸形状を形成することが記載されている。
【０００８】
しかしながら、このようなエンボスロールの作製法では、硬度の高いクロムめっきの上にブラストやショットを行なうため、凹凸が形成されにくく、しかも形成された凹凸の形状を精密に制御することが困難であった。
【０００９】
特開２０００−２８４１０６号公報（特許文献７）には、基材にサンドブラスト加工を施した後、エッチング工程および／または薄膜の積層工程を施すことが記載されている。また、特開２００６−５３３７１号公報（特許文献８）には、基材を研磨し、サンドブラスト加工を施した後、無電解ニッケルめっきを施すことが記載されている。また、特開２００７−１８７９５２号公報（特許文献９）には、基材に銅めっきまたはニッケルめっきを施した後、研磨し、サンドブラスト加工を施した後、クロムめっきを施してエンボス版を作製することが記載されている。さらに、特開２００７−２３７５４１号公報（特許文献１０）には、銅めっきまたはニッケルめっきを施した後、研磨し、サンドブラスト加工を施した後、エッチング工程または銅めっき工程を施した後にクロムめっきを施してエンボス版を作製することが記載されている。これらのサンドブラスト加工を用いる製法では、表面凹凸形状を精密に制御された状態で形成することが難しいため、表面凹凸形状に５０μｍ以上の周期を持つ比較的大きい凹凸形状も作製されてしまう。その結果、それらの大きい凹凸形状と画像表示装置の画素とが干渉し、輝度分布が発生して表示面が見にくくなる、いわゆるギラツキが発生しやすいという問題があった。
【先行技術文献】
【特許文献】
【００１０】
【特許文献１】特開２００２−１８９１０６号公報
【特許文献２】特開平６−３４９６１号公報
【特許文献３】特開２００４−２９２４０号公報
【特許文献４】特開２００４−９０１８７号公報
【特許文献５】特開２００４−４５４７１号公報
【特許文献６】特開２００４−４５４７２号公報
【特許文献７】特開２０００−２８４１０６号公報
【特許文献８】特開２００６−５３３７１号公報
【特許文献９】特開２００７−１８７９５２号公報
【特許文献１０】特開２００７−２３７５４１号公報
【発明の概要】
【発明が解決しようとする課題】
【００１１】
本発明の目的は、低ヘイズでありながら、画像表示装置に適用したときに、優れた防眩性能を示し、かつ、白ちゃけによる視認性の低下を防止することができるとともに、高精細の画像表示装置に適用した場合においても、ギラツキを発生せずに高いコントラストを発現することができる防眩フィルムを製造するための方法および該製造方法により得られる防眩フィルムを提供することである。また、本発明の他の目的は、当該防眩フィルムの製造方法に用いられる階調パターンおよび、当該防眩フィルムの製造方法に好適に用いられる金型の製造方法を提供することである。
【課題を解決するための手段】
【００１２】
本発明は、階調パターンを用いて、透明基材上に凹凸表面を形成する工程を含む防眩フィルムの製造方法に関する。該階調パターンは、最小の一辺の長さが１５ｍｍ以上であり、かつ、階調パターンのエネルギースペクトルは、空間周波数０．０２５〜０．１２５μｍ-1の範囲内において極大値を示す。本発明の防眩フィルムの製造方法において、透明基材上に形成される凹凸表面は、該階調パターンの階調に対応する凹部と凸部とからなる凹凸表面単位の繰り返し構造（凹凸表面単位の複数を繰り返し並べた構造）から構成される。
【００１３】
本発明の防眩フィルムの製造方法において、階調パターンとしては、計算機によって作成された画像データを好ましく用いることができる。階調パターンとしての画像データは、白と黒とに二値化されたものであることが好ましい。階調パターンが白と黒とに二値化された画像データである場合において、凹凸表面単位は、二値化された画像データの階調に対応した凹部および凸部からなり、具体的には、凹凸表面単位を構成する凹部または凸部のいずれか一方が、二値化された画像データの白の領域に対応する。
【００１４】
上記透明基材上に凹凸表面を形成する工程は、上記階調パターンを用いて、凹凸面を有する金型を作製し、該金型の凹凸面を透明基材上に転写する工程を含むことが好ましい。
【００１５】
また本発明は、上記本発明の防眩フィルムの製造方法に好適に用いられる金型の製造方法を提供する。本発明の金型の製造方法は、金型用基材の表面に銅めっきまたはニッケルめっきを施す第１めっき工程と、第１めっき工程によってめっきが施された表面を研磨する研磨工程と、研磨された面に感光性樹脂膜を形成する感光性樹脂膜形成工程と、感光性樹脂膜上に上記階調パターンを露光する露光工程と、階調パターンが露光された感光性樹脂膜を現像する現像工程と、現像された感光性樹脂膜をマスクとして用いてエッチング処理を行ない、研磨されためっき面に凹凸を形成する第１エッチング工程と、感光性樹脂膜を剥離する感光性樹脂膜剥離工程と、形成された凹凸面にクロムめっきを施す第２めっき工程とを含む。
【００１６】
本発明の金型の製造方法は、感光性樹脂膜剥離工程と第２めっき工程との間に、第１エッチング工程によって形成された凹凸面の凹凸形状をエッチング処理によって鈍らせる第２エッチング工程を含むことが好ましい。
【００１７】
第２めっき工程において形成されるクロムめっきが施された凹凸面が、透明基材上に転写される金型の凹凸面であることが好ましい。すなわち、第２めっき工程後に表面を研磨する工程を設けることなく、クロムめっきが施された凹凸面を、そのまま透明基材上に転写される金型の凹凸面として用いることが好ましい。
【００１８】
第２めっき工程におけるクロムめっきにより形成されるクロムめっき層は、１〜１０μｍの厚みを有することが好ましい。
【００１９】
さらに本発明は、上記本発明の防眩フィルムの製造方法により得られる防眩フィルム、および、上記本発明の防眩フィルムの製造方法に用いる、最小の一辺の長さが１５ｍｍ以上であり、かつ、エネルギースペクトルが空間周波数０．０２５〜０．１２５μｍ-1の範囲内において極大値を示す階調パターンに関する。本発明の階調パターンは、白と黒とに二値化された画像データであることが好ましい。
【発明の効果】
【００２０】
本発明によれば、低ヘイズでありながら、画像表示装置に適用したときに、優れた防眩性能を示し、かつ、白ちゃけによる視認性の低下を防止することができるとともに、高精細の画像表示装置に適用した場合においても、ギラツキを発生せずに高いコントラストを発現する防眩フィルムを再現性よく製造することができる。
【図面の簡単な説明】
【００２１】
【図１】本発明の防眩フィルムの製造方法に好ましく用いられる階調パターンの一例の一部を拡大して示す図であり、実施例１および実施例３の金型作製の際に使用した階調パターンの一部を拡大して示す図である。
【図２】本発明の金型の製造方法の前半部分の好ましい一例を模式的に示す図である。
【図３】本発明の金型の製造方法の後半部分の好ましい一例を模式的に示す図である。
【図４】第１エッチング工程においてサイドエッチングが進行する状態を模式的に示す図である。
【図５】第１エッチング工程によって形成された凹凸面が第２エッチング工程によって鈍る状態を模式的に示す図である。
【図６】実施例２の金型作製の際に使用した階調パターンの一部を拡大して示す図である。
【図７】比較例１〜３の金型作製の際に使用した階調パターンの一部を拡大して示す図である。
【図８】比較例４の金型作製の際に使用した階調パターンの一部を拡大して示す図である。
【図９】比較例５の金型作製の際に使用した階調パターンの一部を拡大して示す図である。
【図１０】比較例６の金型作製の際に使用した階調パターンの一部を拡大して示す図である。
【図１１】比較例７の金型作製の際に使用した階調パターンの一部を拡大して示す図である。
【図１２】実施例１、実施例２に用いた階調パターンから計算されたエネルギースペクトルＧ2（ｆx，ｆy）のｆx＝０における断面を示す図である。
【発明を実施するための形態】
【００２２】
＜防眩フィルムの製造方法＞
以下、本発明の好適な実施形態について詳細に説明する。本発明の防眩フィルムの製造方法は、特定の階調パターンを用いて、透明基材上に微細な凹凸表面（微細凹凸表面）を形成する工程を含むことを特徴とする。ここで、「階調パターン」とは、典型的には、防眩フィルムの微細凹凸表面を形成するために用いられる、計算機によって作成された２階調または３階調以上のグラデーションからなる画像データを意味するが、当該画像データへ一義的に変換可能なデータ（行列データなど）も含み得る。画像データへ一義的に変換可能なデータとしては、各画素の座標および階調のみが保存されたデータなどが挙げられる。このような階調パターンの階調に対応するように、透明基材上に凹部および凸部を形成することにより、１つの階調パターンに対応した凹凸表面単位を透明基材上に形成することが可能である。本発明の防眩フィルムの製造方法において、透明基材上に形成される微細凹凸表面は、２以上の凹凸表面単位を密に繰り返し並べてなる凹凸表面単位の繰り返し構造とすることができる。
【００２３】
（階調パターン）
本発明においては、上記階調パターンとして、最小の一辺の長さが１５ｍｍ以上であり、かつ、エネルギースペクトルが空間周波数０．０２５〜０．１２５μｍ-1の範囲内において極大値を示すパターンを用いる。かかる階調パターンに基づき、透明基材上に微細凹凸表面を形成することにより、低ヘイズでありながら、画像表示装置に適用したときに、優れた防眩性能を示し、かつ、白ちゃけによる視認性の低下を防止することができるとともに、高精細の画像表示装置に適用した場合においても、ギラツキを発生せずに高いコントラストを発現することができる防眩フィルムを提供することが可能となる。
【００２４】
すなわち、エネルギースペクトルが空間周波数０．０２５〜０．１２５μｍ-1の範囲内において極大値を示す階調パターンを用いることにより、特定の空間周波数分布を示す微細凹凸表面、より具体的には、１０〜５０μｍの周期を有する表面形状を主成分として含む微細凹凸表面を精度よく形成することができ、これにより、十分な防眩効果（映り込み防止効果など）を発現しつつ、ギラツキを十分に抑制することができる。防眩フィルムの微細凹凸表面が５０μｍを超える長周期成分を含む場合、高精細の画像表示装置の表面に配置したとき、ギラツキが生じやすい傾向にあり、また、１０μｍ未満の短周期成分のみを含む微細凹凸表面では映り込み防止効果などの防眩効果が不十分となる傾向がある。
【００２５】
また、あるパターンに対応する凹凸表面単位を繰り返し並べて微細凹凸表面を形成することにより作製される防眩フィルムにおいては、外光との干渉による干渉色が見られたり、画像表示装置の表面に配置した際にモアレが発生する場合があったが、本発明によれば、階調パターンの最小の一辺の長さを１５ｍｍ以上としたことにより、映り込み防止能に優れるだけでなく、干渉色およびモアレの発生が効果的に防止できる防眩フィルムを得ることができる。なお、階調パターンの最小の一辺の長さが１５ｍｍ未満であっても、干渉色およびモアレが発生しない場合もあるが、階調パターンの最小の一辺の長さが１０ｍｍ未満の場合、干渉色およびモアレが発生する傾向が極めて高く、干渉色およびモアレの発生を確実に防止するためには、階調パターンの最小の一辺の長さを１５ｍｍ以上とすることが好ましい。
【００２６】
さらに、あるパターンに対応する凹凸表面単位を繰り返し並べて微細凹凸表面を形成する場合には、外光をあてて防眩フィルム表面を観察したとき、その繰り返し模様（たとえば、正方形のパターンに基づき、正方形の凹凸表面単位を密に繰り返し並べてなる微細凹凸表面を形成した場合における、各凹凸表面単位の境界線を形成する格子状のライン）が観察されることが懸念されるが、最小の一辺の長さが１５ｍｍ以上であり、かつ、エネルギースペクトルが空間周波数０．０２５〜０．１２５μｍ-1の範囲内において極大値を示す階調パターンを用いることにより、このような繰り返し模様が観察されない視認性に極めて優れる防眩フィルムを得ることができる。
【００２７】
ここで、階調パターンの「最小の一辺の長さ」とは、階調パターンの外形を構成する辺のうち、最も短い辺の長さを意味する。階調パターンの外形形状は、最小の一辺の長さが１５ｍｍ以上である限り特に制限されず、たとえば、１５ｍｍ以上の辺を有する三角形、四角形、六角形等の多角形を挙げることができる。階調パターンは、平面上に複数のパターンを隣接して繰り返し並べるとき、パターンが配置されない領域が形成されず、密に充填できる外形形状を有していることが好ましい。これにより、階調パターンを用いて透明基材上に微細凹凸表面を形成する際、凹凸が形成されない領域が生じることを防止することができる。このような観点から、階調パターンの外形は、円形等の曲線を有するものとするより、多角形とすることが好ましい。階調パターンの外形形状を三角形、四角形、六角形等の多角形とする場合において、各辺の長さは同じであってもよいし、異なる長さであってもよい。階調パターンの最小の一辺の長さは、好ましくは１６ｍｍ以上であり、より好ましくは２０ｍｍ以上である。また、階調パターンの最小の一辺の長さの上限は特に制限されないが、計算機によって画像データを作製する際の、計算負荷の増加を抑制するという観点から、好ましくは３００ｍｍ以下である。
【００２８】
次に、階調パターンのエネルギースペクトルについて説明する。本発明において用いられる階調パターンは、上述のように、エネルギースペクトルが空間周波数０．０２５〜０．１２５μｍ-1の範囲内において極大値を示すものである。このような空間周波数特性を示す階調パターンに基づいて微細凹凸表面を形成することにより、防眩性能に優れるとともに、ギラツキ、白ちゃけ、干渉色、モアレおよび繰り返し模様が抑制された視認性に優れる防眩フィルムを得ることが可能となる。
【００２９】
階調パターンが画像データである場合において、階調パターンのエネルギースペクトルは、階調パターンデータを２５６階調のグレースケールに変換した後、階調パターンデータの階調を、二次元関数ｇ（ｘ，ｙ）で表し、得られた二次元関数ｇ（ｘ，ｙ）をフーリエ変換して二次元関数Ｇ（ｆx，ｆy）を計算し、得られた二次元関数Ｇ（ｆx，ｆy）を二乗することによって求められる。ここで、ｘおよびｙは、階調パターンデータ面内の直交座標を表し（たとえば、ｘ方向が画像データとしての階調パターンの横方向、ｙ方向が画像データとしての階調パターンの縦方向である）、ｆxおよびｆyはそれぞれ、ｘ方向の空間周波数、ｙ方向の空間周波数を表している。実際には、画像データの階調を示す二次元関数ｇ（ｘ，ｙ）は、各画素毎の階調が離散的なデータ点の集合として得られるため離散関数である。よって、式（１）で定義される離散フーリエ変換によって離散関数Ｇ（ｆx，ｆy）を計算し、離散関数Ｇ（ｆx，ｆy）を二乗することによってエネルギースペクトルが求められる。ここで、式（１）中のπは円周率、ｉは虚数単位である。また、Ｍはｘ方向の画素数であり、Ｎはｙ方向の画素数であり、ｌは−Ｍ／２以上Ｍ／２以下の整数であり、ｍは−Ｎ／２以上Ｎ／２以下の整数である。さらに、ΔｆxおよびΔｆyはそれぞれｘ方向およびｙ方向の空間周波数間隔であり、式（２）および式（３）で定義される。式（２）および式（３）中のΔｘおよびΔｙはそれぞれ、ｘ軸方向、ｙ軸方向における水平分解能である。なお、階調パターンが画像データである場合には、ΔｘおよびΔｙは、それぞれ１画素のｘ軸方向の長さおよびｙ軸方向の長さと等しい。すなわち、６４００ｄｐｉの画像データとして階調パターンを作成した場合には、Δｘ＝Δｙ＝４μｍであり、１２８００ｄｐｉの画像データとして階調パターンを作成した場合には、Δｘ＝Δｙ＝２μｍである。
【００３０】
【数１】
2010286512.tif 000003
【００３１】
画像データである階調パターンを、後述するように、ドットを多数ランダムに配置したパターンとして、あるいはこれを基に作成する場合、エネルギースペクトルＧ2（ｆx，ｆy）は、横、縦、高さをそれぞれｆx、ｆy、エネルギースペクトルＧ2（ｆx，ｆy）とする３次元グラフで表したとき、ｆx＝０およびｆy＝０の原点を中心とする点対称となる。したがって、本発明において「エネルギースペクトルの極大値を示す空間周波数」は、エネルギースペクトルＧ2（ｆx，ｆy）のｆx＝０における断面を示す図（横軸が、空間周波数ｆyであり、縦軸がエネルギースペクトルである二次元グラフ）から求められる空間周波数とする。この二次元グラフにおいて、横軸の空間周波数ｆyは、エネルギースペクトルがｆy＝０に関しても対称であることから、空間周波数ｆyの絶対値とすることができる。
【００３２】
なお、本発明において、「エネルギースペクトルが空間周波数０．０２５〜０．１２５μｍ-1の範囲内において極大値を示す」とは、エネルギースペクトルＧ2（ｆx，ｆy）のｆx＝０における断面を示す図において、エネルギースペクトルが複数の極大値を有し、これらの極大値の１以上が空間周波数０．０２５〜０．１２５μｍ-1の範囲内に位置する場合を含む。
【００３３】
図１は、本発明の防眩フィルムの製造方法に好ましく用いられる階調パターンの一例（具体的には、実施例１および実施例３の金型作製の際に使用した階調パターン）の一部を拡大して示す図である。本発明において、階調パターンが有する具体的なパターン形状は、最小の一辺の長さが１５ｍｍ以上であり、かつ、エネルギースペクトルが空間周波数０．０２５〜０．１２５μｍ-1の範囲内において極大値を示す限り特に制限されないが、たとえば図１に示されるような、ドット（図１における白色領域）を多数ランダムに配置してなるパターンであってよい。図１に示される階調パターンは、白と黒とに二値化された２階調の画像データ（画像解像度：１２８００ｄｐｉ）であり、ドット径（ドットの直径）が１６μｍである１種類のドットを多数ランダムに配置したものである。また、この階調パターンは、一辺が２０ｍｍの正方形であり、エネルギースペクトルは、空間周波数０．０４６μｍ-1に極大値を示す。
【００３４】
このようなドットを多数ランダムに配置して階調パターンを作成する場合において、１種類のドット径を有する多数のドットをランダムに配置してもよいし、複数種類のドット径を有する多数のドットをランダムに配置してもよい。ドットの平均ドット径（パターン中の全ドットのドット径の平均値）は特に限定されないが、好ましくは６〜３０μｍである。平均ドット径が６μｍ未満である場合または３０μｍを超える場合には、エネルギースペクトルが空間周波数０．０２５〜０．１２５μｍ-1の範囲内において極大値を示さないことがある。
【００３５】
階調パターンが画像データである場合において、多数のドットをランダムに描画する手段としては、たとえば、幅ＷＸ、高さＷＹの画像に対し、０から１の値をとる擬似乱数列Ｒ[ｂ]を生成させることにより、たとえばドット中心のｘ座標がＷＸ×Ｒ[２×ａ−１]、ｙ座標がＷＹ×Ｒ[２×ａ]である多数のドットを生成する手法が挙げられる。ここで、ａ、ｂはともに自然数である。擬似乱数列を生成する方法としては、線形合同法、Ｘｏｒｓｈｉｆｔあるいはメルセンヌツイスタなど、分布させるドット数に対応できる十分な周期長を有するものである限り、任意の擬似乱数生成法を用いることができる。あるいは、擬似乱数に限らず、熱雑音などにより乱数を生成するハードウェアにより、ランダムにドットが配列された第１のパターンを作成しても良い。
【００３６】
また、本発明で用いる階調パターンは、上記ドットを多数ランダムに配置して形成されるパターンデータに対し、特定の操作を施して得られるパターンデータであってもよい。このような操作としては、たとえば、（ｉ）特定の下限値Ｂ以下の空間周波数からなる低空間周波数成分を除去するハイパスフィルタを適用する操作、および、（ｉｉ）特定の下限値Ｂ’より低い空間周波数からなる低空間周波数成分および特定の上限値Ｔ’を超える空間周波数からなる高空間周波数成分を除去し、該下限値Ｂ’から該上限値Ｔ’に至る特定の範囲の空間周波数からなる空間周波数成分を抽出するバンドパスフィルタを適用する操作、などを挙げることができる。
【００３７】
上記（ｉ）のハイパスフィルタを適用して得られる階調パターンによれば、ドットを多数ランダムに配置してなるパターンに含まれ得る空間周波数成分から、低空間周波数成分が除去されるため、周期が５０μｍ超の微細凹凸表面がより形成されにくくなり、ギラツキをより効果的に防止することが可能となる。上記下限値Ｂは、たとえば０．０２〜０．０５μｍ-1の範囲内とすることができる。
【００３８】
また、上記（ｉｉ）のバンドパスフィルタを適用して得られる階調パターンによれば、ドットを多数ランダムに配置してなるパターンに含まれ得る空間周波数成分から、低空間周波数成分および高空間周波数成分除去されるため、周期が５０μｍ超の微細凹凸表面がより形成されにくくなり、ギラツキをより効果的に防止することが可能となるとともに、階調パターンを用いて透明基材上に凹凸表面を形成する際の加工再現性を向上させることができる。下限値Ｂ’は、たとえば０．０１μｍ-1以上であり、好ましくは０．０２μｍ-1以上である。上限値Ｔ’は、１／（Ｄ×２）μｍ-1以下であることが好ましい。ここで、Ｄ（μｍ）は、透明基材上に凹凸表面を形成する際に用いられる加工装置の分解能（たとえば、レーザー描画装置を用いてレジストを露光し、凹凸表面を形成する場合における、レーザーのスポット直径）である。
【００３９】
階調パターンを、ドットを多数ランダムに配置して作成する場合や、これにハイパスフィルタまたはバンドパスフィルタを適用して作成する場合、ドット径、ドット密度、ハイパスフィルタの下限値Ｂ、バンドパスフィルタの下限値Ｂ’および上限値Ｔ’等を適切に制御することにより、エネルギースペクトルが空間周波数０．０２５〜０．１２５μｍ-1の範囲内において極大値を示す階調パターンを得ることができる。ドット密度（階調パターン全領域に対するドットが描画される領域の割合）は、２０〜８０％であることが好ましく、より好ましくは４０〜７０％である。
【００４０】
透明基材上に凹凸表面を形成する工程がレーザー描画装置等を用いたレジストワークを含む場合などにおいては、本発明の防眩フィルムの製造方法において用いられる階調パターンは、白と黒とに二値化された画像データであることが好ましい。これは、レーザー描画装置等を用いたレジストワークを含む場合などにおいては、たとえばレーザーが照射されるか否かの二値によって、凹凸形状が形成されるのが通常であるためである。３階調以上の画像データについては、レジストワーク等における露光領域の比率等を考慮し、適切な閾値を設定することにより、これを容易に二値化された画像データに変換することができる。
【００４１】
（階調パターンを用いた凹凸表面の形成）
本発明の防眩フィルムの製造方法においては、上記した階調パターンを用いて、透明基材上に微細凹凸表面を形成する。形成される微細凹凸表面は、階調パターンの階調に対応した凹部および凸部から構成される。階調パターンが白と黒とに二値化された画像データである場合、微細凹凸表面を構成する凹部または凸部のいずれか一方が、二値化された画像データの白の領域に対応する。また、本発明においては、透明基材上に形成される微細凹凸表面は、１つの階調パターンの階調に対応する凹部と凸部とからなる凹凸表面単位を、隣接して密に繰り返し並べてなる繰り返し構造からなる微細凹凸表面であってもよい。このような繰り返し構造からなる微細凹凸表面は、画像データである２以上の階調パターンを繰り返し並べて作成したパターンデータを用いることにより形成することもできるし、１つの階調パターンに対応する微細凹凸表面（凹凸表面単位）を逐次繰り返し並べて形成することによっても形成することもできる。また、１つの階調パターンに対応するマスクを作製し、そのマスクの複数を繰り返し並べて配置し、後述するようなマスクを介しての全面露光によっても形成することができる。
【００４２】
上記階調パターンを用いて、透明基材上に微細凹凸表面を形成する具体的方法としては、たとえば、印刷法、パターン露光法、エンボス法などを挙げることができる。印刷法では、たとえば、光硬化性樹脂もしくは熱硬化性樹脂を用いたフレキソ印刷、スクリーン印刷、インクジェット印刷などによって、上述した階調パターンを透明基材上に印刷して作製した後、乾燥、または、活性光線もしくは加熱により硬化させることによって、本発明の防眩フィルムを製造することができる。また、パターン露光法では、光硬化性樹脂を透明基材上に塗布した後、上述した階調パターンを用いたレーザーによる直描露光や、上述した階調パターンを有するマスクを介しての全面露光により、パターン露光を行ない、必要に応じて現像した後、活性光線もしくは加熱により硬化させることによって、本発明の防眩フィルムを製造することができる。さらにエンボス法では、上述した階調パターンを用いて微細凹凸表面を有する金型を製造し、製造された金型の凹凸面を透明基材上に転写し、次いで凹凸面が転写された透明基材を金型から剥がすことによって、本発明の防眩フィルムを製造することができる。ここで、本発明の防眩フィルムは、微細凹凸表面を精度よく、かつ、再現性よく製造する観点から、エンボス法によって製造されることが好ましい。
【００４３】
エンボス法としては、光硬化性樹脂を用いるＵＶエンボス法、熱可塑性樹脂を用いるホットエンボス法が例示され、中でも、生産性の観点から、ＵＶエンボス法が好ましい。
【００４４】
ＵＶエンボス法は、透明基材の表面に光硬化性樹脂層を形成し、その光硬化性樹脂層を金型の凹凸面に押し付けながら硬化させることで、金型の凹凸面が光硬化性樹脂層に転写される方法である。具体的には、透明基材上に紫外線硬化型樹脂を塗工し、塗工した紫外線硬化型樹脂を金型の凹凸面に密着させた状態で透明基材側から紫外線を照射して紫外線硬化型樹脂を硬化させ、その後金型から、硬化後の紫外線硬化型樹脂層が形成された透明基材を剥離することにより、金型の形状を紫外線硬化型樹脂に転写する。
【００４５】
ＵＶエンボス法を用いる場合、透明基材としては、実質的に光学的に透明なフィルムであればよく、たとえばトリアセチルセルロースフィルム、ポリエチレンテレフタレートフィルム、ポリメチルメタクリレートフィルム、ポリカーボネートフィルム、ノルボルネン系化合物をモノマーとする非晶性環状ポリオレフィンなどの熱可塑性樹脂の溶剤キャストフィルムや押出フィルムなどの樹脂フィルムが挙げられる。
【００４６】
ＵＶエンボス法を用いる場合における紫外線硬化型樹脂の種類は特に限定されず、市販の適宜のものを用いることができる。また、紫外線硬化型樹脂に適宜選択された光開始剤を組み合わせて、紫外線より波長の長い可視光でも硬化が可能な樹脂を用いることも可能である。具体的には、トリメチロールプロパントリアクリレート、ペンタエリスリトールテトラアクリレートなどの多官能アクリレートをそれぞれ単独で、あるいはそれら２種以上を混合して用い、それと、イルガキュアー９０７（チバ・スペシャルティー・ケミカルズ社製）、イルガキュアー１８４（チバ・スペシャルティー・ケミカルズ社製）、ルシリンＴＰＯ（ＢＡＳＦ社製）などの光重合開始剤とを混合したものを好適に用いることができる。
【００４７】
一方、ホットエンボス法は、熱可塑性樹脂からなる透明基材を加熱状態で金型に押し付け、金型の表面凹凸形状を透明基材に転写する方法である。ホットエンボス法に用いる透明基材としては、実質的に透明なものであればいかなるものであってもよく、たとえば、ポリメチルメタクリレート、ポリカーボネート、ポリエチレンテレフタレート、トリアセチルセルロース、ノルボルネン系化合物をモノマーとする非晶性環状ポリオレフィンなどの熱可塑性樹脂の溶剤キャストフィルムや押出フィルムなどを用いることができる。これらの透明樹脂フィルムはまた、上で説明したＵＶエンボス法における紫外線硬化型樹脂を塗工するための透明基材としても好適に用いることができるものである。
【００４８】
＜防眩フィルム作製用の金型の製造方法＞
以下では、本発明の防眩フィルムの製造方法に好適に用いることができる金型の製造方法について説明する。図２は、本発明の金型の製造方法の前半部分の好ましい一例を模式的に示す図である。図２には、各工程での金型の断面を模式的に示している。本発明の金型の製造方法は、〔１〕第１めっき工程と、〔２〕研磨工程と、〔３〕感光性樹脂膜形成工程と、〔４〕露光工程と、〔５〕現像工程と、〔６〕第１エッチング工程と、〔７〕感光性樹脂膜剥離工程と、〔８〕第２めっき工程を基本的に含む。以下、図２を参照しながら、本発明の金型の製造方法の各工程について詳細に説明する。
【００４９】
〔１〕第１めっき工程
本発明の金型の製造方法ではまず、金型に用いる基材の表面に、銅めっきまたはニッケルめっきを施す。このように、金型用基材の表面に銅めっきまたはニッケルめっきを施すことにより、後の第２めっき工程におけるクロムめっきの密着性や光沢性を向上させることができる。すなわち、鉄などの表面にクロムめっきを施した場合、あるいはクロムめっき表面にサンドブラスト法やビーズショット法などで凹凸を形成してから再度クロムめっきを施した場合には、表面が荒れやすく、細かいクラックが生じて、金型の表面の凹凸形状が制御しにくくなる。これに対して、まず、基材表面に銅めっきまたはニッケルめっきを施しておくことにより、このような不都合をなくすことができる。これは、銅めっきまたはニッケルめっきは、被覆性が高く、また平滑化作用が強いことから、金型用基材の微小な凹凸や巣などを埋めて平坦で光沢のある表面を形成するためである。これらの銅めっきまたはニッケルめっきの特性によって、後述する第２めっき工程においてクロムめっきを施したとしても、基材に存在していた微小な凹凸や巣に起因すると思われるクロムめっき表面の荒れが解消され、また、銅めっきまたはニッケルめっきの被覆性の高さから、細かいクラックの発生が低減される。
【００５０】
第１めっき工程において用いられる銅またはニッケルとしては、それぞれの純金属であることができるほか、銅を主体とする合金、またはニッケルを主体とする合金であってもよく、したがって、本明細書でいう「銅」は、銅および銅合金を含む意味であり、また「ニッケル」は、ニッケルおよびニッケル合金を含む意味である。銅めっきおよびニッケルめっきは、それぞれ電解めっきで行なっても無電解めっきで行なってもよいが、通常は電解めっきが採用される。
【００５１】
銅めっきまたはニッケルめっきを施す際には、めっき層が余り薄いと、下地表面の影響が排除しきれないことから、その厚みは５０μｍ以上であるのが好ましい。めっき層厚みの上限は臨界的でないが、コストなどに鑑み、めっき層厚みの上限は５００μｍ程度までとすることが好ましい。
【００５２】
本発明の金型の製造方法において、金型用基材の形成に好適に用いられる金属材料としては、コストの観点からアルミニウム、鉄などが挙げられる。取扱いの利便性から、軽量なアルミニウムを用いることがより好ましい。ここでいうアルミニウムや鉄も、それぞれ純金属であることができるほか、アルミニウムまたは鉄を主体とする合金であってもよい。
【００５３】
また、金型用基材の形状は、当該分野において従来採用されている適宜の形状であってよく、たとえば、平板状のほか、円柱状または円筒状のロールであってもよい。ロール状の基材を用いて金型を作製すれば、防眩フィルムを連続的なロール状で製造することができるという利点がある。
【００５４】
〔２〕研磨工程
続く研磨工程では、上述した第１めっき工程にて銅めっきまたはニッケルめっきが施された基材表面を研磨する。当該工程を経て、基材表面は、鏡面に近い状態に研磨されることが好ましい。これは、基材となる金属板や金属ロールは、所望の精度にするために、切削や研削などの機械加工が施されていることが多く、それにより基材表面に加工目が残っており、銅めっきまたはニッケルめっきが施された状態でも、それらの加工目が残ることがあるし、また、めっきした状態で、表面が完全に平滑になるとは限らないためである。すなわち、このような深い加工目などが残った表面に後述する工程を施したとしても、各工程を施した後に形成される凹凸よりも加工目などの凹凸の方が深いことがあり、加工目などの影響が残る可能性があり、そのような金型を用いて防眩フィルムを製造した場合には、光学特性に予期できない影響を及ぼすことがある。図２（ａ）には、平板状の金型用基材７が、第１めっき工程において銅めっきまたはニッケルめっきをその表面に施され（当該工程で形成した銅めっきまたはニッケルめっきの層については図示せず）、さらに研磨工程によって鏡面研磨された表面８を有するようにされた状態を模式的に示している。
【００５５】
銅めっきまたはニッケルめっきが施された基材表面を研磨する方法については特に制限されるものではなく、機械研磨法、電解研磨法、化学研磨法のいずれも使用できる。機械研磨法としては、超仕上げ法、ラッピング、流体研磨法、バフ研磨法などが例示される。研磨後の表面粗度は、ＪＩＳ  Ｂ  ０６０１の規定に準拠した中心線平均粗さＲａが０．１μｍ以下であることが好ましく、０．０５μｍ以下であることがより好ましい。研磨後の中心線平均粗さＲａが０．１μｍより大きいと、最終的な金型表面の凹凸形状に研磨後の表面粗度の影響が残る可能性がある。また、中心線平均粗さＲａの下限については特に制限されず、加工時間や加工コストの観点から、おのずと限界があるので、特に指定する必要性はない。
【００５６】
〔３〕感光性樹脂膜形成工程
続く感光性樹脂膜形成工程では、上述した研磨工程によって鏡面研磨を施した金型用基材７の研磨された表面８に、感光性樹脂を溶媒に溶解した溶液として塗布し、加熱・乾燥することにより、感光性樹脂膜を形成する。図２（ｂ）には、金型用基材７の研磨された表面８に感光性樹脂膜９が形成された状態を模式的に示している。
【００５７】
感光性樹脂としては従来公知の感光性樹脂を用いることができる。感光部分が硬化する性質をもったネガ型の感光性樹脂としては、たとえば、分子中にアクリル基またはメタアクリル基を有するアクリル酸エステルの単量体やプレポリマー、ビスアジドとジエンゴムとの混合物、ポリビニルシンナマート系化合物等を用いることができる。また、現像により感光部分が溶出し、未感光部分だけが残る性質をもったポジ型の感光性樹脂としては、たとえば、フェノール樹脂系やノボラック樹脂系等を用いることができる。また、感光性樹脂には、必要に応じて、増感剤、現像促進剤、密着性改質剤、塗布性改良剤等の各種添加剤を配合してもよい。
【００５８】
これらの感光性樹脂を金型用基材７の研磨された表面８に塗布する際には、良好な塗膜を形成するために、適当な溶媒に希釈して塗布することが好ましい。溶媒としては、セロソルブ系溶媒、プロピレングリコール系溶媒、エステル系溶媒、アルコール系溶媒、ケトン系溶媒、高極性溶媒等を使用することができる。
【００５９】
感光性樹脂溶液を塗布する方法としては、メニスカスコート、ファウンティンコート、ディップコート、回転塗布、ロール塗布、ワイヤーバー塗布、エアーナイフ塗布、ブレード塗布、およびカーテン塗布等の公知の方法を用いることができる。塗布膜の厚さは乾燥後で１〜６μｍの範囲とすることが好ましい。
【００６０】
〔４〕露光工程
続く露光工程では、上述した階調パターンを上述した感光性樹脂膜形成工程で形成された感光性樹脂膜９上に露光する。露光工程に用いる光源は、塗布された感光性樹脂の感光波長や感度等に合わせて適宜選択すればよく、たとえば、高圧水銀灯のｇ線（波長：４３６ｎｍ）、高圧水銀灯のｈ線（波長：４０５ｎｍ）、高圧水銀灯のｉ線（波長：３６５ｎｍ）、半導体レーザー（波長：８３０ｎｍ、５３２ｎｍ、４８８ｎｍ、４０５ｎｍ等）、ＹＡＧレーザー（波長：１０６４ｎｍ）、ＫｒＦエキシマーレーザー（波長：２４８ｎｍ）、ＡｒＦエキシマーレーザー（波長：１９３ｎｍ）、Ｆ２エキシマーレーザー（波長：１５７ｎｍ）等を用いることができる。
【００６１】
本発明の金型の製造方法において表面凹凸形状を精度良く形成するためには、露光工程において、上記階調パターンを感光性樹脂膜上に精密に制御された状態で露光することが好ましい。本発明の金型の製造方法においては、上記階調パターンを感光性樹脂膜上に精度良く露光するために、計算機によって作成された画像データである階調パターンに基づいて、コンピュータ制御されたレーザヘッドから発するレーザー光によって、感光性樹脂膜上にパターンを描画することが好ましい。このようなレーザー描画を行なうに際しては印刷版作成用のレーザー描画装置を使用することができる。このようなレーザー描画装置としては、たとえばＬａｓｅｒ  Ｓｔｒｅａｍ  ＦＸ（（株）シンク・ラボラトリー製）等が挙げられる。
【００６２】
図２（ｃ）には、感光性樹脂膜９にパターンが露光された状態を模式的に示している。感光性樹脂膜をネガ型の感光性樹脂で形成した場合には、露光された領域１０は露光によって樹脂の架橋反応が進行し、後述する現像液に対する溶解性が低下する。よって、現像工程において露光されていない領域１１が現像液によって溶解され、露光された領域１０のみ基材表面上に残りマスクとなる。一方、感光性樹脂膜をポジ型の感光性樹脂で形成した場合には、露光された領域１０は露光によって樹脂の結合が切断され、後述する現像液に対する溶解性が増加する。よって、現像工程において露光された領域１０が現像液によって溶解され、露光されていない領域１１のみ基材表面上に残りマスクとなる。
【００６３】
〔５〕現像工程
続く現像工程においては、感光性樹脂膜９にネガ型の感光性樹脂を用いた場合には、露光されていない領域１１は現像液によって溶解され、露光された領域１０のみ金型用基材上に残存し、続く第１エッチング工程においてマスクとして作用する。一方、感光性樹脂膜９にポジ型の感光性樹脂を用いた場合には、露光された領域１０のみ現像液によって溶解され、露光されていない領域１１が金型用基材上に残存して、続く第１エッチング工程におけるマスクとして作用する。
【００６４】
現像工程に用いる現像液については従来公知のものを使用することができる。たとえば、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド、トリメチルヒドロキシエチルアンモニウムヒドロキシド等の第四級アンモニウム塩、ピロール、ピペリジン等の環状アミン類等のアルカリ性水溶液；および、キシレン、トルエン等の有機溶剤等を挙げることができる。
【００６５】
現像工程における現像方法については特に制限されず、浸漬現像、スプレー現像、ブラシ現像、超音波現像等の方法を用いることができる。
【００６６】
図２（ｄ）には、感光性樹脂膜９にネガ型の感光性樹脂を用いて、現像処理を行なった状態を模式的に示している。図２（ｃ）において露光されていない領域１１が現像液によって溶解され、露光された領域１０のみ基材表面上に残りマスク１２となる。図２（ｅ）には、感光性樹脂膜９にポジ型の感光性樹脂を用いて、現像処理を行なった状態を模式的に示している。図２（ｃ）において露光された領域１０が現像液によって溶解され、露光されていない領域１１のみ基材表面上に残りマスク１２となる。
【００６７】
〔６〕第１エッチング工程
続く第１エッチング工程では、上述した現像工程後に金型用基材表面上に残存した感光性樹脂膜をマスクとして用いて、主にマスクの無い箇所の金型用基材をエッチングし、研磨されためっき面に凹凸を形成する。図３は、本発明の金型の製造方法の後半部分の好ましい一例を模式的に示す図である。図３（ａ）には第１エッチング工程によって、主にマスクの無い箇所１３の金型用基材７がエッチングされる状態を模式的に示している。マスク１２の下部の金型用基材７は金型用基材表面からはエッチングされないが、エッチングの進行とともにマスクの無い箇所１３からのエッチングが進行する。よって、マスク１２とマスクの無い箇所１３との境界付近では、マスク１２の下部の金型用基材７もエッチングされる。このようなマスク１２とマスクの無い箇所１３との境界付近において、マスク１２の下部の金型用基材７もエッチングされることを、以下ではサイドエッチングと呼ぶ。図４に、サイドエッチングの進行を模式的に示した。図４の点線１４は、エッチングの進行とともに変化する金型用基材の表面を段階に示している。
【００６８】
第１エッチング工程におけるエッチング処理は、通常、塩化第二鉄（ＦｅＣｌ3）液、塩化第二銅（ＣｕＣｌ2）液、アルカリエッチング液（Ｃｕ（ＮＨ3）4Ｃｌ2）等を用いて、金属表面を腐食させることによって行なわれるが、塩酸や硫酸などの強酸を用いることもできるし、電解めっき時と逆の電位をかけることによる逆電解エッチングを用いることもできる。エッチング処理を施した際の金型用基材に形成される凹形状は、下地金属の種類、感光性樹脂膜の種類およびエッチング手法等によって異なるため、一概にはいえないが、エッチング量が１０μｍ以下である場合には、エッチング液に触れている金属表面から略等方的にエッチングされる。ここでいうエッチング量とは、エッチングにより削られる基材の厚みである。
【００６９】
第１エッチング工程におけるエッチング量は好ましくは１〜５０μｍである。エッチング量が１μｍ未満である場合には、金属表面に凹凸形状がほとんど形成されずに、ほぼ平坦な金型となってしまうので、防眩性を示さなくなってしまう。また、エッチング量が５０μｍを超える場合には、金属表面に形成される凹凸形状の高低差が大きくなり、得られた金型を使用して作製した防眩フィルムを適用した画像表示装置において白ちゃけが生じる虞がある。第１エッチング工程におけるエッチング処理は１回のエッチング処理によって行なってもよいし、エッチング処理を２回以上に分けて行なってもよい。エッチング処理を２回以上に分けて行なう場合には、２回以上のエッチング処理におけるエッチング量の合計が１〜５０μｍであることが好ましい。
【００７０】
〔７〕感光性樹脂膜剥離工程
続く感光性樹脂膜剥離工程では、第１エッチング工程でマスクとして使用した残存する感光性樹脂膜を完全に溶解し除去する。感光性樹脂膜剥離工程では剥離液を用いて感光性樹脂膜を溶解する。剥離液としては、上述した現像液と同様のものを用いることができて、ｐＨ、温度、濃度および浸漬時間等を変化させることによって、ネガ型の感光性樹脂膜を用いた場合には露光部の、ポジ型の感光性樹脂膜を用いた場合には非露光部の感光性樹脂膜を完全に溶解して除去する。感光性樹脂膜剥離工程における剥離方法についても特に制限されず、浸漬現像、スプレー現像、ブラシ現像、超音波現像等の方法を用いることができる。
【００７１】
図３（ｂ）は、感光性樹脂膜剥離工程によって、第１エッチング工程でマスク１２として使用した感光性樹脂膜を完全に溶解し除去した状態を模式的に示している。感光性樹脂膜からなるマスク１２を利用したエッチングによって、第１の表面凹凸形状１５が金型用基材表面に形成されている。
【００７２】
〔８〕第２めっき工程
続いて、形成された凹凸面（第１の表面凹凸形状１５）にクロムめっきを施すことによって、表面の凹凸形状を鈍らせる。図３（ｃ）には、第１エッチング工程のエッチング処理によって形成された第１の表面凹凸形状１５にクロムめっき層１６を形成することにより、第１の表面凹凸形状１５よりも凹凸が鈍った表面（クロムめっきの表面１７）が形成されている状態が示されている。
【００７３】
本発明では、平板やロールなどの表面に、光沢があって、硬度が高く、摩擦係数が小さく、良好な離型性を与え得るクロムめっきを採用する。クロムめっきの種類は特に制限されないが、いわゆる光沢クロムめっきや装飾用クロムめっきなどと呼ばれる、良好な光沢を発現するクロムめっきを用いることが好ましい。クロムめっきは通常、電解によって行なわれ、そのめっき浴としては、無水クロム酸（ＣｒＯ3）と少量の硫酸を含む水溶液が用いられる。電流密度と電解時間を調節することにより、クロムめっきの厚みを制御することができる。
【００７４】
上述した特開２００２−１８９１０６号公報、特開２００４−４５４７２号公報、特開２００４−９０１８７号公報などには、クロムめっきを採用することが開示されているが、金型のめっき前の下地とクロムめっきの種類によっては、めっき後に表面が荒れたり、クロムめっきによる微小なクラックが多数発生することが多く、その結果、当該金型を用いて得られる防眩フィルムの光学特性が好ましくない方向へと進む。めっき表面が荒れた状態の金型は、防眩フィルムの製造に適していない。何故ならば、一般的にざらつきを消すためにクロムめっき後にめっき表面を研磨することが行なわれているが、後述するように、本発明ではめっき後の表面の研磨が好ましくないからである。本発明では、下地金属に銅めっきまたはニッケルめっきを施すことにより、クロムめっきで生じ易いこのような不都合を解消している。
【００７５】
なお、第２めっき工程において、クロムめっき以外のめっきを施すことは好ましくない。何故なら、クロム以外のめっきでは、硬度や耐摩耗性が低くなるため、金型としての耐久性が低下し、使用中に凹凸が磨り減ったり、金型が損傷したりする。そのような金型から得られた防眩フィルムでは、十分な防眩機能が得られにくい可能性が高く、また、フィルム上に欠陥が発生する可能性も高くなる。
【００７６】
また、上述した特開２００４−９０１８７号公報などに開示されているようなめっき後の表面研磨も、やはり本発明では好ましくない。すなわち、第２のめっき工程後に表面を研磨する工程を設けることなく、クロムめっきが施された凹凸面を、そのまま透明基材上に転写される金型の凹凸面として用いることが好ましい。研磨することにより、最表面に平坦な部分が生じるため、光学特性の悪化を招く可能性があること、また、形状の制御因子が増えるため、再現性のよい形状制御が困難になることなどの理由による。
【００７７】
このように本発明の金型の製造方法では、微細表面凹凸形状が形成された表面にクロムめっきを施すことにより、凹凸形状が鈍らせられるとともに、その表面硬度が高められた金型が得られる。この際の凹凸の鈍り具合は、下地金属の種類、第１エッチング工程より得られた凹凸のサイズと深さ、まためっきの種類や厚みなどによって異なるため、一概にはいえないが、鈍り具合を制御する上で最も大きな因子は、やはりめっき厚みである。クロムめっきの厚みが薄いと、クロムめっき加工前に得られた凹凸の表面形状を鈍らせる効果が不十分であり、その凹凸形状を透明基材上に転写して得られる防眩フィルムの光学特性があまり良くならない。一方で、めっき厚みが厚すぎると、生産性が悪くなるうえに、ノジュールと呼ばれる突起状のめっき欠陥が発生してしまうため好ましくない。そこで、クロムめっきの厚みは１〜１０μｍの範囲内であるのが好ましく、３〜６μｍの範囲内であるのがより好ましい。
【００７８】
当該第２めっき工程で形成されるクロムめっき層は、ビッカース硬度が８００以上となるように形成されていることが好ましく、１０００以上となるように形成されていることがより好ましい。クロムめっき層のビッカース硬度が８００未満である場合には、金型使用時の耐久性が低下するうえに、クロムめっきで硬度が低下することはめっき処理時にめっき浴組成、電解条件などに異常が発生している可能性が高く、欠陥の発生状況についても好ましくない影響を与える可能性が高いためである。
【００７９】
また、本発明の金型の製造方法においては、上述した〔７〕感光性樹脂膜剥離工程と〔８〕第２めっき工程との間に、第１エッチング工程によって形成された凹凸面をエッチング処理によって鈍らせる第２エッチング工程を含むことが好ましい。第２エッチング工程では、感光性樹脂膜をマスクとして用いた第１エッチング工程によって形成された第１の表面凹凸形状１５を、エッチング処理によって鈍らせる。この第２エッチング処理によって、第１エッチング処理によって形成された第１の表面凹凸形状１５における表面傾斜が急峻な部分がなくなり、得られた金型を用いて製造された防眩フィルムの光学特性が好ましい方向へと変化する。図５には、第２エッチング処理によって、金型用基材７の第１の表面凹凸形状１５が鈍化し、表面傾斜が急峻な部分が鈍らされ、緩やかな表面傾斜を有する第２の表面凹凸形状１８が形成された状態が示されている。
【００８０】
第２エッチング工程のエッチング処理も、第１エッチング工程と同様に、通常、塩化第二鉄（ＦｅＣｌ3）液、塩化第二銅（ＣｕＣｌ2）液、アルカリエッチング液（Ｃｕ（ＮＨ3）4Ｃｌ2）などを用い、表面を腐食させることによって行なわれるが、塩酸や硫酸などの強酸を用いることもできるし、電解めっき時と逆の電位をかけることによる逆電解エッチングを用いることもできる。エッチング処理を施した後の凹凸の鈍り具合は、下地金属の種類、エッチング手法、および第１エッチング工程により得られた凹凸のサイズと深さなどによって異なるため、一概にはいえないが、鈍り具合を制御する上で最も大きな因子は、エッチング量である。ここでいうエッチング量も、第１エッチング工程と同様に、エッチングにより削られる基材の厚みである。エッチング量が小さいと、第１エッチング工程により得られた凹凸の表面形状を鈍らせる効果が不十分であり、その凹凸形状を透明基材上に転写して得られる防眩フィルムの光学特性があまり良くならない。一方で、エッチング量が大きすぎると、凹凸形状がほとんどなくなってしまい、ほぼ平坦な金型となってしまうので、防眩性を示さなくなってしまう。そこで、エッチング量は１〜５０μｍの範囲内であることが好ましく、４〜２０μｍの範囲内であることがより好ましい。第２エッチング工程におけるエッチング処理についても、第１エッチング工程と同様に、１回のエッチング処理によって行なってもよいし、エッチング処理を２回以上に分けて行なってもよい。エッチング処理を２回以上に分けて行なう場合には、２回以上のエッチング処理におけるエッチング量の合計が１〜５０μｍであることが好ましい。
【００８１】
本発明の金型の製造方法により得られる金型を用いることにより、微細凹凸表面形状が精度よく制御されて形成されるため、十分な防眩性を発現し、かつ、白ちゃけが発生せず、画像表示装置の表面に配置した際にもギラツキが発生せず、高いコントラストを示す防眩フィルムを得ることが可能となる。さらに、干渉色、モアレの発生および繰り返し模様の発生が効果的に抑制された防眩フィルムを得ることが可能である。
【実施例】
【００８２】
以下に実施例を挙げて、本発明をさらに詳しく説明するが、本発明はこれら実施例に限定されるものではない。
【００８３】
〔１〕階調パターンのエネルギースペクトルの極大値を示す空間周波数の測定
作成した階調パターンデータを１２８００ｄｐｉで２５６階調のグレースケールの画像データとし、階調を二次元の離散関数ｇ（ｘ，ｙ）で表した。得られた二次元離散関数ｇ（ｘ，ｙ）を離散フーリエ変換して、二次元関数Ｇ（ｆx，ｆy）を求めた。二次元関数Ｇ（ｆx，ｆy）を二乗してエネルギースペクトルの二次元関数Ｇ2（ｆx，ｆy）を計算し、ｆx＝０の断面曲線であるＧ2（０，ｆy）［横軸が、空間周波数ｆyであり、縦軸がエネルギースペクトルである二次元グラフ）より、エネルギースペクトルの極大値を示す空間周波数を求めた。ここで、下記表１に示す「エネルギースペクトルの極大値を示す空間周波数」には、空間周波数ｆy＝０μｍ-1の位置以外に存在する複数の極大値のうち、絶対値が最も小さい空間周波数で極大を示している極大値の当該空間周波数を記載した。計算に用いたパターンの水平分解能はΔｘおよびΔｙはともに２μｍとした。また、計算範囲は１０００μｍ×１０００μｍとした。
【００８４】
〔２〕防眩フィルムのヘイズの測定
防眩フィルムのヘイズは、ＪＩＳ  Ｋ  ７１３６に規定される方法で測定した。具体的には、この規格に準拠したヘイズメータＨＭ−１５０型（村上色彩技術研究所製）を用いてヘイズを測定した。防眩フィルムの反りを防止するため、光学的に透明な粘着剤を用いて凹凸面が表面となるようにガラス基板に貼合してから、測定に供した。一般的にヘイズが大きくなると、画像表示装置に適用したときに画像が暗くなり、その結果、正面コントラストが低下しやすくなる。それ故に、ヘイズは低い方が好ましい。
【００８５】
〔３〕防眩フィルムの防眩性能の評価
（繰り返し模様、干渉色、映り込み、白ちゃけの目視評価）
防眩フィルムの裏面からの反射を防止するために、凹凸面が表面となるように黒色アクリル樹脂板に防眩フィルムを貼合し、蛍光灯のついた明るい室内で凹凸面側から目視で観察し、繰り返し模様の有無、干渉色の有無、蛍光灯の映り込みの有無および白ちゃけの有無を目視で評価した。繰り返し模様、干渉色、映り込みおよび白ちゃけはそれぞれ１から３の３段階で次の基準により評価した。
【００８６】
繰り返し模様  １：繰り返し模様が観察されない。
２：繰り返し模様が少し観察される。
【００８７】
３：繰り返し模様が明瞭に観察される。
干渉色  １：干渉色が観察されない。
【００８８】
２：干渉色が少し観察される。
３：干渉色が明瞭に観察される。
【００８９】
映り込み  １：映り込みが観察されない。
２：映り込みが少し観察される。
【００９０】
３：映り込みが明瞭に観察される。
白ちゃけ  １：白ちゃけが観察されない。
【００９１】
２：白ちゃけが少し観察される。
３：白ちゃけが明瞭に観察される。
【００９２】
（ギラツキおよびモアレの評価）
市販の液晶テレビ（ＬＣ−３２ＧＨ３（シャープ（株）製）から表裏両面の偏光板を剥離した。それらオリジナル偏光板の代わりに、背面側および表示面側とも、偏光板スミカラン  ＳＲＤＢ３１Ｅ（住友化学（株）製）を、それぞれの吸収軸がオリジナルの偏光板の吸収軸と一致するように粘着剤を介して貼合し、さらに表示面側偏光板の上には、以下の各例に示す防眩フィルムを凹凸面が表面となるように粘着剤を介して貼合した。この状態で、サンプルから約３０ｃｍ離れた位置から、目視観察することにより、ギラツキおよびモアレの程度を３段階で次の基準により評価した。
【００９３】
ギラツキ  １：ギラツキが観察されない。
２：ギラツキが少し観察される。
【００９４】
３：ギラツキが明瞭に観察される。
モアレ  １：モアレが観察されない。
【００９５】
２：モアレが少し観察される。
３：モアレが明瞭に観察される。
【００９６】
＜実施例１＞
直径２００ｍｍのアルミロール（ＪＩＳによるＡ５０５６）の表面に銅バラードめっきが施されたものを用意した。銅バラードめっきは、銅めっき層／薄い銀めっき層／表面銅めっき層からなるものであり、めっき層全体の厚みは、約２００μｍとなるように設定した。その銅めっき表面を鏡面研磨し、研磨された銅めっき表面に感光性樹脂を塗布、乾燥して感光性樹脂膜を形成した。ついで、図１に示される階調パターンデータの複数を連続して繰り返し並べてなるパターンデータを感光性樹脂膜上にレーザー光によって露光し、現像した。レーザー光による露光、および現像はＬａｓｅｒ  Ｓｔｒｅａｍ  ＦＸ（（株）シンク・ラボラトリー製）を用いて行なった。感光性樹脂膜にはポジ型の感光性樹脂を使用した。図１に示した階調パターンデータは、ドット径（ドットの直径）１６μｍのドットを多数ランダムに配置したパターンであり、エネルギースペクトルは空間周波数０．０４６μｍ-1に極大値を示した。また、図１に示した階調パターンデータは一辺が２０ｍｍの正方形として作成した。
【００９７】
その後、塩化第二銅液で第１のエッチング処理を行なった。その際のエッチング量は３μｍとなるように設定した。第１のエッチング処理後のロールから感光性樹脂膜を除去し、再度、塩化第二銅液で第２のエッチング処理を行なった。その際のエッチング量は１０μｍとなるように設定した。その後、クロムめっき加工を行ない、金型Ａを作製した。このとき、クロムめっき厚みが４μｍとなるように設定した。
【００９８】
光硬化性樹脂組成物ＧＲＡＮＤＩＣ  ８０６Ｔ（大日本インキ化学工業（株）製）を酢酸エチルにて溶解して、５０重量％濃度の溶液とし、さらに、光重合開始剤であるルシリンＴＰＯ（ＢＡＳＦ社製、化学名：２，４，６−トリメチルベンゾイルジフェニルフォスフィンオキサイド）を、硬化性樹脂成分１００重量部あたり５重量部添加して塗布液を調製した。厚み８０μｍのトリアセチルセルロース（ＴＡＣ）フィルム上に、この塗布液を乾燥後の塗布厚みが１０μｍとなるように塗布し、６０℃に設定した乾燥機中で３分間乾燥させた。乾燥後のフィルムを、先に得られた金型Ａの凹凸面に、光硬化性樹脂組成物層が金型側となるようにゴムロールで押し付けて密着させた。この状態でＴＡＣフィルム側より、強度２０ｍＷ／ｃｍ2の高圧水銀灯からの光をｈ線換算光量で２００ｍＪ／ｃｍ2となるように照射して、光硬化性樹脂組成物層を硬化させた。この後、ＴＡＣフィルムを硬化樹脂ごと金型から剥離して、表面に凹凸を有する硬化樹脂とＴＡＣフィルムとの積層体からなる、透明な防眩フィルムＡを作製した。
【００９９】
＜実施例２＞
レーザー光によって露光する階調パターンとして、図６に示した階調パターンを用い、表１に記載したエッチング量で第１のエッチング処理および第２のエッチング処理を行なったこと以外は実施例１と同様にして金型Ｂを得た。得られた金型Ｂを用いたこと以外は、実施例１と同様にして防眩フィルムＢを作製した。図６に示した階調パターンデータは、ドット径１２μｍのドットを多数ランダムに配置したパターンであり、エネルギースペクトルは空間周波数０．０５６μｍ-1に極大値を示した。また、図６に示した階調パターンデータは一辺が１００ｍｍの正方形として作成した。
【０１００】
＜実施例３＞
レーザー光によって露光する階調パターンとして、パターンデータを一辺の長さが１６ｍｍの正方形として作成したこと以外は実施例１で用いたものと同様の階調パターンを用い、表１に記載したエッチング量で第１のエッチング処理および第２のエッチング処理を行なったこと以外は実施例１と同様にして金型Ｃを得た。得られた金型Ｃを用いたこと以外は、実施例１と同様にして防眩フィルムＣを作製した。
【０１０１】
＜比較例１および比較例２＞
レーザー光によって露光する階調パターンとして、一辺の長さが２０ｍｍの正方形として作成した図７に示した階調パターンデータを用い、表１に記載したエッチング量で第１のエッチング処理および第２のエッチング処理を行なったこと以外は実施例１と同様にして金型Ｄおよび金型Ｅを得た。得られた金型Ｄおよび金型Ｅを用いたこと以外は、実施例１と同様にして防眩フィルムＤおよび防眩フィルムＥを作製した。図７に示した階調パターンデータは、ドット径３６μｍのドットを多数ランダムに配置したパターンであり、エネルギースペクトルは空間周波数０．０１７μｍ-1に極大値を示した。図７に示した階調パターンデータのエネルギースペクトルは、空間周波数０．０２５〜０．１２５μｍ-1の範囲内において極大値を有しない。
【０１０２】
＜比較例３＞
レーザー光によって露光する階調パターンとして、一辺の長さが１０ｍｍの正方形として作成した図７に示した階調パターンデータを用いたこと以外は、比較例１と同様にして金型Ｆを得た。得られた金型Ｆを用いたこと以外は、比較例１と同様にして防眩フィルムＦを作製した。
【０１０３】
＜比較例４〜７＞
レーザー光によって露光する階調パターンとして、それぞれ図８〜１１に示した階調パターンを用い、表１に記載したエッチング量で第１のエッチング処理および第２のエッチング処理を行なったこと以外は実施例１と同様にして金型Ｇ〜Ｊを得た。得られた金型Ｇ〜Ｊを用いたこと以外は、実施例１と同様にして防眩フィルムＧ〜Ｊを作製した。図８に示した階調パターンデータは、ドット径１６μｍのドットを多数ランダムに配置したパターンであり、エネルギースペクトルは空間周波数０．０５６μｍ-1に極大値を示した。また、図８に示した階調パターンデータは一辺が１０ｍｍの正方形として作成した。図９に示した階調パターンデータは、ドット径１４μｍ、１８μｍおよび２２μｍの３種類のドットを多数ランダムに配置したパターンであり、エネルギースペクトルは空間周波数０．０４２μｍ-1に極大値を示した。また、図９に示した階調パターンデータは一辺が２ｍｍの正方形として作成した。図１０に示した階調パターンデータは、ドット径２０μｍのドットを多数ランダムに配置したパターンであり、エネルギースペクトルは空間周波数０．０３３μｍ-1に極大値を示した。また、図１０に示した階調パターンデータは一辺が１ｍｍの正方形として作成した。図１１に示した階調パターンデータは、ドット径２２μｍのドットを多数ランダムに配置したパターンであり、エネルギースペクトルは空間周波数０．０３３μｍ-1に極大値を示した。また、図１１に示した階調パターンデータは一辺が１ｍｍの正方形として作成した。
【０１０４】
金型Ａ〜Ｊの作製の際の第１のエッチング処理および第２のエッチング処理のエッチング量、および作製に用いた階調パターンのドット径、エネルギースペクトルの極大値を示す空間周波数（上述のように、この欄に記載された空間周波数は、エネルギースペクトルＧ2（ｆx，ｆy）のｆx＝０の断面曲線であるＧ2（０，ｆy）において、空間周波数ｆy＝０μｍ-1の位置以外に存在する複数の極大値のうち、絶対値が最も小さい空間周波数で極大を示している極大値の当該空間周波数である。）、階調パターンの形状および最小の一辺の長さを表１にまとめた。また、図１２は、実施例１、実施例２に用いた階調パターンから計算されたエネルギースペクトルＧ2（ｆx，ｆy）のｆx＝０における断面を示す図である。図１２の横軸の数値は、空間周波数ｆyの絶対値を示している。
【０１０５】
【表１】
2010286512.tif 000004
【０１０６】
また、表２に、得られた防眩フィルムのヘイズの測定結果および防眩性能の評価結果を示す。
【０１０７】
【表２】
2010286512.tif 000005
【０１０８】
表２の評価結果から、本発明の製造方法により得られた実施例１〜３の防眩フィルムＡ〜Ｃは、最小の一辺の長さが１５ｍｍ以上であり、かつ、エネルギースペクトルが空間周波数０．０２５〜０．１２５μｍ-1の範囲内において極大値を示す階調パターンを用いて金型を作製し、得られた金型の凹凸面を転写して微細凹凸表面を形成しているため、映り込み防止能に優れるとともに、ギラツキ、白ちゃけ、繰り返し模様、干渉色およびモアレが観察されない視認性に優れた防眩フィルムであることがわかる。また、防眩フィルムＡ〜Ｃは、低ヘイズでありながらも良好な防眩性能を発揮するため、優れた防眩性を有しながらも高いコントラストを発現する画像表示装置の提供を可能とする。
【０１０９】
一方、比較例１および２の防眩フィルムＤおよびＥにおいては、用いた階調パターンの最小の一辺の長さが２０ｍｍであるため、干渉色およびモアレは発生しなかったが、エネルギースペクトルが空間周波数０．０２５〜０．１２５μｍ-1の範囲内において極大値を示さないために、ギラツキおよび白ちゃけの抑制効果が十分でない。また、エネルギースペクトルが上記範囲内に極大値を示さない階調パターンを用いていることにより、繰り返し模様（繰り返し並べられた階調パターンに対応する凹凸表面単位の輪郭を構成する格子状のライン）が観察された。
【０１１０】
また、比較例３〜７の防眩フィルムＦ〜Ｊにおいては、用いた階調パターンの最小の一辺の長さが１〜１０ｍｍであるため、エネルギースペクトルが空間周波数０．０２５〜０．１２５μｍ-1の範囲内において極大値を示す場合においても、繰り返し模様が観察された。また、用いた階調パターンの最小の一辺の長さが１０ｍｍ未満である比較例５〜７の防眩フィルムＨ〜Ｊにおいては、干渉色およびモアレも観察された。さらに、比較例３の防眩フィルムＦにおいては、用いた階調パターンのエネルギースペクトルが空間周波数０．０２５〜０．１２５μｍ-1の範囲内において極大値を示さないために、ギラツキが観察された。
【０１１１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１２】
７  金型用基材、８  研磨工程によって研磨された基材の表面、９  感光性樹脂膜、１０  露光工程において露光された感光性樹脂膜、１１  露光工程において露光されない感光性樹脂膜、１２  マスク、１３  マスクの無い箇所、１４  エッチングによって段階的に形成される表面、１５  第１エッチング工程後の基材表面（第１の表面凹凸形状）、１６  クロムめっき層、１７  クロムめっきの表面、１８  第２エッチング工程後の基材表面（第２の表面凹凸形状）。
【図１】
2010286512.tif 000006
【図２】
2010286512.tif 000007
【図３】
2010286512.tif 000008
【図４】
2010286512.tif 000009
【図５】
2010286512.tif 000010
【図６】
2010286512.tif 000011
【図７】
2010286512.tif 000012
【図８】
2010286512.tif 000013
【図９】
2010286512.tif 000014
【図１０】
2010286512.tif 000015
【図１１】
2010286512.tif 000016
【図１２】
2010286512.tif 000017